(57)【要約】      （修正有）【課題】無限配位高分子（ＩＣＰｓ）を用いたＣＯ放出材料の提供。【解決手段】カルボニル錯体と２個以上のイミダゾール基を有する配位子とから成る無限配位高分子（ＩＣＰｓ）であって、前記２個以上のイミダゾール基を有する配位子が、イミダゾール基を含む化合物と、炭素数１０の縮合芳香族環、炭素数６の芳香環又は炭素数５〜６の脂肪族環を有してもよい2個のブロモ基を有する脂肪族炭化水素化合物とから合成される配位子であり、前記カルボニル錯体が、マンガンを含む錯体であるＩＣＰｓ。【選択図】なし【特許請求の範囲】
【請求項１】
カルボニル錯体と2個以上のイミダゾール基を有する配位子とから成る無限配位高分子。
【請求項２】
前記2個以上のイミダゾール基を有する配位子が、イミダゾール基を含む化合物とブロモ基を有する化合物とから合成される配位子である、請求項１に記載の無限配位高分子。
【請求項３】
前記イミダゾール基を含む化合物が、
下記一般式（1）：
【化１】
2018145248.tif 000018
（式（1）中、Rは、
2位 : Me, Et, Pr, i-Pr, Bu, Ph, COMe, CHO, NO2, SH, Cl, Br, 又はIを示す；
4位 : Me, Ph, COMe, CN, CHO, NO2, Cl, Br, 又はIを示す；
5位 : CN, Ph, 又はClを示す；
（Me : CH3-, Et : C2H5-, Pr : C3H7-, Bu : C4H9-, Ph : C6H6-）である。）
で表される化合物、及び、
下記一般式（2）：
【化２】
2018145248.tif 000019
（式（2）中、R’は、
2位 : Me, Et, Ph, COMe, Cl, 又はBrを示す；
5位 : Me, OMe, 又はClを示す； 
（Me : CH3-, Et : C2H5-, Pr : C3H7-, Ph : C6H6- ）である。）
で表される化合物
からなる群から選ばれる少なくとも１つの化合物である、
請求項２に記載の無限配位高分子。
【請求項４】
前記ブロモ基を有する化合物が、
下記一般式（3）：
【化３】
2018145248.tif 000020
（式（3）中、Rは、
3,6-diBr, 1,8-diBr, 3,4,6,7-tetraMe, 3,6-diBrMe, 又は3,4,6,7-tetraBrMe
（Me : CH3-）を示す。）
で表される化合物、
下記一般式（4）：
【化４】
2018145248.tif 000021
（式（4）中、R’は、
4-Me, 4-Br, 4-BrMe, 7-Br, 3,5,7-triMe-4-BrMe, 又は3,5,7-triEt-4-BrMe
（Me : CH3-, Et : C2H5-）を示す。）
で表される化合物、
下記一般式（5）：
【化５】
2018145248.tif 000022
（式（5）中、R’’は、
n = 1 : Me, Cl, Br, I, diMe, diCl, 又はdiBrを示す； 
n = 2 : Me, Et, ClMe, BrMe, 1,1-diMe, 1,2-diMe, 1,1-diCl, 又は1,2-diBrを示す；
n = 3 : 1-Me, 2-Me, 2-Br, 又は1,1-diMeを示す；
n = 4 : 1,-Me, 又は2,3-diBrを示す；
n = 5 : 3-Meを示す；
n = 6 : 2,5-diBrを示す；
（Me : CH3-, Et : C2H5-）である。
nは1〜12の整数である。）
で表される化合物、
【化６】
2018145248.tif 000023
からなる群から選ばれる少なくとも１つの化合物である、
請求項２又は３に記載の無限配位高分子。
【請求項５】
前記カルボニル錯体が、マンガンを含む錯体である、請求項１〜４のいずれかに記載の無限配位高分子。
【請求項６】
請求項１〜５の無限配位高分子を用いた、一酸化炭素放出材料。
【発明の詳細な説明】
【技術分野】
【０００１】
本発明は、無限配位高分子（ICPs）を用いた一酸化炭素放出材料に関する。
【背景技術】
【０００２】
一酸化炭素（CO）は、臓器や脳への影響が有り、ヘモグロビンと結合し、致死性（150ppm以上）も有ることから、人間が吸入すると、有毒ガスとしての特徴が有る。
【０００３】
COは、酸化還元状態の制御、細胞保護、抗炎症作用、血管への作用等、生理活性ガスとしての特徴も有る。COは、特に腸内では、CO濃度が200ppm以上で抗炎症作用を示す。炎症性腸疾患（IBD）の治療薬としての使用が期待される。
【０００４】
人間の体内に、COを生理活性成分として取り込む為には、COを固体状態で体内に導入する必要がある（図1）。
【０００５】
本発明者等は、既に、多孔性配位高分子（PCPs：Porous Coordinate Polymer）を用いて、CO放出フレームワーク（CORF）を合成している（図2）。
【０００６】
PCPsは高い設計性を有し、PCPsを用いたCO放出材料（CORF）を用いることでトリガーとなる吸収波長の制御が可能である。PCPsは多孔性を有し、PCPsを用いたCO放出材料を用いることで高いCO導入量が可能である。PCPsはサイズ制御が可能であり、PCPsを用いたCO放出材料を用いることでCO放出量の制御が可能である。CO放出材料にPCPsを用いることで、CO導入量、放出量等の制御が可能である。
【０００７】
本発明者等は、PCPsを用いてCO放出材料を合成し、固体状態における光駆動型CO放出を確認している。本発明者等は、PCPsの特性を活かしたチューニングにより、高いCO導入量、放出量を実現している。しかしながら、これまでのPCPsを用いたCO放出材料は、生体応用に必須となるリン酸緩衝生理食塩水（PBS）中での安定性が低いという点について、改良の余地があった。
【先行技術文献】
【非特許文献】
【０００８】
【非特許文献１】Leo E. Otterbein et al, Nat. Rev. Drug Discov., 2010, 9, 728
【発明の概要】
【発明が解決しようとする課題】
【０００９】
結晶性のPCPsは、溶液処理に弱いという点について、改良の余地があった。
【００１０】
結晶性のPCPsとは別に、非晶質性の無限配位高分子（ICPs：Infinite Coordinate Polymer）がある（図3）。
【００１１】
ICPsは高い設計性を有し、ICPsを用いたCO放出材料を用いることでトリガーとなる吸収波長の制御が可能である。ICPsはサイズ制御が可能であり、ICPsを用いたCO放出材料を用いることでCO放出量の制御が可能である。
【００１２】
ICPsは、溶液処理に強い。ICPsが溶液処理に強いことに着目し、ICPsを用いることで生体応用に必須となるリン酸緩衝生理食塩水（PBS）中でも安定なCO放出材料を開発できる。
【００１３】
本発明は、ICPsを用いたCO放出材料を提供する。
【００１４】
本発明は、イミダゾール基を有する配位子を用いて合成したICPsを提供する。
【課題を解決するための手段】
【００１５】
イミダゾール系配位子を含むCO放出材料は、生理学的溶媒中で安定なことが確認されている（図4及び5）。
【００１６】
本発明者らは、イミダゾール基を有する配位子を用いてICPsを合成した。本発明者らは、マンガン錯体と複数のイミダゾール基を有する配位子とから構成される無限配位高分子（ICPs）を用いたCO放出材料を提供する。
【００１７】
本発明は、下記にICPsを用いたCO放出材料である（図6）。
【００１８】
イミダゾール基を有する配位子は、イミダゾール基を含む化合物とブロモ基を有する化合物とから、SN2反応により、合成することができる（図7）。
【００１９】
項１．
カルボニル錯体と2個以上のイミダゾール基を有する配位子とから成る無限配位高分子。
【００２０】
本発明では、2個以上の金属配位部位を有する架橋配位子として、2個以上のイミダゾール基を有する配位子を好ましく用いることができる。つまり、金属配位部位はイミダゾール基であることが好ましい。
【００２１】
項２．
前記2個以上のイミダゾール基を有する配位子が、イミダゾール基を含む化合物とブロモ基を有する化合物とから合成される配位子である、前記項１に記載の無限配位高分子。
【００２２】
項３．
前記イミダゾール基を含む化合物が、
下記一般式（1）：
【００２３】
【化１】
2018145248.tif 000002
【００２４】
（式（1）中、Rは、
2位 : Me, Et, Pr, i-Pr, Bu, Ph, COMe, CHO, NO2, SH, Cl, Br, 又はIを示す；
4位 : Me, Ph, COMe, CN, CHO, NO2, Cl, Br, 又はIを示す；
5位 : CN, Ph, 又はClを示す；
（Me : CH3-, Et : C2H5-, Pr : C3H7-, Bu : C4H9-, Ph : C6H6-）である。）
で表される化合物、及び、
下記一般式（2）：
【００２５】
【化２】
2018145248.tif 000003
【００２６】
（式（2）中、R’は、
2位 : Me, Et, Ph, COMe, Cl, 又はBrを示す；
5位 : Me, OMe, 又はClを示す； 
（Me : CH3-, Et : C2H5-, Pr : C3H7-, Ph : C6H6- ）である。）
で表される化合物
からなる群から選ばれる少なくとも１つの化合物である、
前記項２に記載の無限配位高分子。
【００２７】
項４．
前記ブロモ基を有する化合物が、
下記一般式（3）：
【００２８】
【化３】
2018145248.tif 000004
【００２９】
（式（3）中、Rは、
3,6-diBr, 1,8-diBr, 3,4,6,7-tetraMe, 3,6-diBrMe, 又は3,4,6,7-tetraBrMe
（Me : CH3-）を示す。）
で表される化合物、
下記一般式（4）：
【００３０】
【化４】
2018145248.tif 000005
【００３１】
（式（4）中、R’は、
4-Me, 4-Br, 4-BrMe, 7-Br, 3,5,7-triMe-4-BrMe, 又は3,5,7-triEt-4-BrMe
（Me : CH3-, Et : C2H5-）を示す。）
で表される化合物、
下記一般式（5）：
【００３２】
【化５】
2018145248.tif 000006
【００３３】
（式（5）中、R’’は、
n = 1 : Me, Cl, Br, I, diMe, diCl, 又はdiBrを示す； 
n = 2 : Me, Et, ClMe, BrMe, 1,1-diMe, 1,2-diMe, 1,1-diCl, 又は1,2-diBrを示す；
n = 3 : 1-Me, 2-Me, 2-Br, 又は1,1-diMeを示す；
n = 4 : 1,-Me, 又は2,3-diBrを示す；
n = 5 : 3-Meを示す；
n = 6 : 2,5-diBrを示す；
（Me : CH3-, Et : C2H5-）である。
【００３４】
nは1〜12の整数である。）
で表される化合物、
【００３５】
【化６】
2018145248.tif 000007
【００３６】
からなる群から選ばれる少なくとも１つの化合物である、
前記項２又は３に記載の無限配位高分子。
【００３７】
項５．
前記カルボニル錯体が、マンガンを含む錯体である、前記項１〜４のいずれかに記載の無限配位高分子。
【００３８】
項６．
前記項１〜５の無限配位高分子を用いた、一酸化炭素放出材料。
【発明の効果】
【００３９】
本発明のマンガン錯体と複数のイミダゾール基を有する配位子とから構成されるICPsは、CO放出材料として機能する（図8）。
【００４０】
本発明のICPsは、光照射によりCOを放出することができる。
【００４１】
本発明のICPsは、例えば3つのイミダゾール配位子が配位した構造を有している。
【００４２】
本発明のICPsは、反応温度を変化させることで粒子サイズを制御することができる。
【図面の簡単な説明】
【００４３】
【図１】図1は、人間の体内に、COを生理活性成分として取り込む為には、COを固体状態で体内に導入する必要があることを示す。
【図２】図2は、結晶性の多孔性配位高分子（PCPs）を示す。
【図３】図3は、非晶質性の無限配位高分子（ICPs）を示す。
【図４】図4は、イミダゾール系配位子を示す。
【図５】図5は、イミダゾール系配位子を含むCO放出材料が、生理学的溶媒中で安定なことが確認されていることを示す。
【図６】図6は、本発明のICPsを用いたCO放出材料を表す。
【図７】図7は、本発明のICPsで用いたイミダゾール基を有する配位子は、イミダゾール基を含む化合物とブロモ基を有する化合物とから、SN2反応により、合成することができることを示す。
【図８】図8は、本発明のマンガン錯体と複数のイミダゾール基を有する配位子とから構成されるICPsを示す。
【図９】図9は、本発明で使用するイミダゾール基を含む化合物を示す。
【図１０】図10は、本発明で使用するブロモ基を有する化合物を示す。
【図１１】図11は、本発明で使用する2個以上のイミダゾール基を有する配位子の好ましい例を示す。
【図１２】図12は、本発明のICPsを示す。
【図１３】図13は、実施例で製造した配位子L1及び配位子L2を示す。
【図１４】図14は、実施例で製造したICPs（CP1）を示す。
【図１５】図15は、モデル錯体MnIm3を示す。
【図１６】図16は、モデル錯体MnIm3を示す。
【図１７】図17は、本発明のICPs（CP1）のIRスペクトルを示す。
【図１８】図18は、本発明のICPs（CP1）のUV-visスペクトルを示す。
【図１９】図19は、本発明のICPs（CP1）のPDF解析を示す。
【図２０】図20は、本発明のICPs（CP1）のPDF解析を示す。
【図２１】図21は、本発明のICPs（CP1）を示す。
【図２２】図22は、本発明のICPs（CP1）の温度による粒子サイズ制御を示す。
【図２３】図23は、本発明のCP1の固体状態からのCO放出を測定したを示す。
【図２４】図24は、本発明のCP1では、CO放出が検出されたことを示す。
【図２５】図25は、実施例で製造したICPs（CP2）をを示す。
【図２６】図26は、本発明のICPs（CP2）のIRスペクトルを示す。
【図２７】図27は、本発明のICPs（CP2）のUV-visスペクトルを示す。
【図２８】図28は、本発明のICPs（CP2）のPDF解析を示す。
【図２９】図29は、本発明のCP2の固体状態からのCO放出を測定したを示す。
【図３０】図30は、本発明のCP2では、CO放出が検出されたことを示すを示す。
【発明を実施するための形態】
【００４４】
本発明の無限配位高分子（ICPs）及びICPsを用いた一酸化炭素（CO）放出材料を説明する。
【００４５】
（1）無限配位高分子（ICPs）
無限配位高分子（ICPs：Infinite Coordinate Polymer）は、非晶質性である（図3）。
【００４６】
ICPsは、カルボニル錯体と2個以上のイミダゾール基を有する配位子とから成る。
【００４７】
前記カルボニル錯体は、マンガンを含む錯体であることが好ましい（図6）。
【００４８】
ICPsは、マンガン錯体と2個以上のイミダゾール基を有する配位子とから成ることが好ましい。
【００４９】
（1-1）カルボニル錯体
カルボニル錯体は、マンガンを含む錯体（マンガン錯体）であることが好ましい。
【００５０】
マンガン錯体として、カルボニル基を多く有している、可視光領域に吸収を有している、分子量が小さい等の化合物であることが好ましい（図8）。
【００５１】
マンガン錯体として、例えば、以下の化合物を好ましく用いることができる。
【００５２】
【化７】
2018145248.tif 000008
【００５３】
ICPsは、前記マンガン錯体の少なくとも１つの化合物から成ることが好ましい。
【００５４】
（1-2）2個以上のイミダゾール基を有する配位子
本発明では、2個以上の金属配位部位を有する架橋配位子として、2個以上のイミダゾール基を有する配位子を好ましく用いることができる。つまり、金属配位部位はイミダゾール基であることが好ましい。
【００５５】
2個以上のイミダゾール基を有する配位子は、イミダゾール基を含む化合物とブロモ基を有する化合物とから合成される配位子である（図7）。
【００５６】
イミダゾール基を含む化合物
イミダゾール基を含む化合物は、
下記一般式（1）：
【００５７】
【化８】
2018145248.tif 000009
【００５８】
（式（1）中、Rは、
2位 : Me, Et, Pr, i-Pr, Bu, Ph, COMe, CHO, NO2, SH, Cl, Br, 又はIを示す；
4位 : Me, Ph, COMe, CN, CHO, NO2, Cl, Br, 又はIを示す；
5位 : CN, Ph, 又はClを示す；
（Me : CH3-, Et : C2H5-, Pr : C3H7-, Bu : C4H9-, Ph : C6H6-）である。）
で表される化合物、及び、
下記一般式（2）：
【００５９】
【化９】
2018145248.tif 000010
【００６０】
（式（2）中、R’は、
2位 : Me, Et, Ph, COMe, Cl, 又はBrを示す；
5位 : Me, OMe, 又はClを示す； 
（Me : CH3-, Et : C2H5-, Pr : C3H7-, Ph : C6H6- ）である。）
で表される化合物等、SN2反応が可能なアミノ基を有している、マンガン錯体と反応可能な配位サイトを有している等の化合物であることが好ましい（図9）。
【００６１】
イミダゾール基を含む化合物は、
【００６２】
【化１０】
2018145248.tif 000011
【００６３】
が好ましい。
【００６４】
2個以上のイミダゾール基を有する配位子を構成するイミダゾール基を含む化合物は、前記イミダゾール基を含む化合物の少なくとも１つの化合物から成ることが好ましい。
【００６５】
ブロモ基を有する化合物
ブロモ基を有する化合物は、
下記一般式（3）：
【００６６】
【化１１】
2018145248.tif 000012
【００６７】
（式（3）中、Rは、
3,6-diBr, 1,8-diBr, 3,4,6,7-tetraMe, 3,6-diBrMe, 又は3,4,6,7-tetraBrMe
（Me : CH3-）を示す。）
で表される化合物、
下記一般式（4）：
【００６８】
【化１２】
2018145248.tif 000013
【００６９】
（式（4）中、R’は、
4-Me, 4-Br, 4-BrMe, 7-Br, 3,5,7-triMe-4-BrMe, 又は3,5,7-triEt-4-BrMe
（Me : CH3-, Et : C2H5-）を示す。）
で表される化合物、
下記一般式（5）：
【００７０】
【化１３】
2018145248.tif 000014
【００７１】
（式（5）中、R’’は、
n = 1 : Me, Cl, Br, I, diMe, diCl, 又はdiBrを示す； 
n = 2 : Me, Et, ClMe, BrMe, 1,1-diMe, 1,2-diMe, 1,1-diCl, 又は1,2-diBrを示す；
n = 3 : 1-Me, 2-Me, 2-Br, 又は1,1-diMeを示す；
n = 4 : 1,-Me, 又は2,3-diBrを示す；
n = 5 : 3-Meを示す；
n = 6 : 2,5-diBrを示す；
（Me : CH3-, Et : C2H5-）である。
【００７２】
nは1〜12の整数である。）
で表される化合物、
【００７３】
【化１４】
2018145248.tif 000015
【００７４】
等、SN2反応が可能なブロモ基を有している、マンガン錯体と反応可能な配位サイトを有していない、柔軟な構造である等の化合物であることが好ましい（図10）。
【００７５】
ブロモ基を有する化合物は、
【００７６】
【化１５】
2018145248.tif 000016
【００７７】
等が好ましい。
【００７８】
2個以上のイミダゾール基を有する配位子を構成するブロモ基を有する化合物は、前記ブロモ基を有する化合物の少なくとも１つの化合物から成ることが好ましい。
【００７９】
（1-2）2個以上のイミダゾール基を有する配位子の製造
2個以上のイミダゾール基を有する配位子は、イミダゾール基を含む化合物とブロモ基を有する化合物とから、SN2反応により、合成される（図7）。
【００８０】
SN2反応では、ナトリウムヒドリド（NaH）、水酸化ナトリウム（NaOH）等の強塩基を使用することが好ましい。
【００８１】
SN2反応では、テトラヒドロフラン（THF）、ジメチルスルホキシド（DMSO）、アセトニトリル（CH3CN）等の溶媒中で行うことが好ましい。
【００８２】
SN2反応は、40〜70℃、3〜6時間程度、撹拌しながら行うことが好ましい。
【００８３】
2個以上のイミダゾール基を有する配位子として、例えば、イミダゾール基が2つあり、その間にフェニル基を有する化合物や、イミダゾール基が2つあり、その間がアルキル基のみからなる化合物を合成することができる（図11）。
【００８４】
2個以上のイミダゾール基を有する配位子は、
【００８５】
【化１６】
2018145248.tif 000017
【００８６】
等、柔軟な構造をしている、疎水性である、マンガン錯体と反応可能な配位サイトを有している等が好ましい。
【００８７】
（2）ICPｓの製造
ICPsは、カルボニル錯体（好ましくはマンガン錯体）と2個以上のイミダゾール基を有する配位子とから合成される（図6及び12）。
【００８８】
マンガン錯体と2個のイミダゾール基を有する配位子とから、無限配位高分子（ICPs）CP1を合成する際に、反応温度を調整することで、ICPsの粒子サイズを制御することが可能である。
【００８９】
反応温度は、20〜65℃が好ましい。
【００９０】
反応時間は、12〜24時間が好ましい。
【００９１】
反応温度を、例えば65℃（12時間）でICPsを合成すると、ICPsの粒子サイズを3 μm程度に制御できる。
【００９２】
反応温度を、例えば、室温（20〜30℃）（1日）でICPsを合成すると、ICPsの粒子サイズを1 μm程度に制御できる。
【００９３】
ICPsの粒子サイズは、3μm以下が好ましい。
【００９４】
（3）無限配位高分子一酸化炭素放出材料（ICPs-CO放出材料）
本発明の無限配位高分子（ICPs）は、疎水性の分子を配位子として用いていることから、生体応用に必須となるリン酸緩衝生理食塩水（PBS）中で安定である。そのため一酸化炭素（CO）放出材料として良好に機能する。
【実施例】
【００９５】
以下に実施例及び比較例を示して本発明をより具体的に説明する。
【００９６】
（1）2個以上のイミダゾール基を有する配位子の製造
イミダゾール基が2つあり、その間にフェニル基を有する配位子L1を製造した（図13）。
【００９７】
イミダゾール基が2つあり、その間がアルキル基のみからなる配位子L2を製造した（図13）。 
【００９８】
（2）ICPsの製造（CP1）
イミダゾール基が2つあり、その間にフェニル基を有する配位子L1を用いた。
【００９９】
カルボニル錯体としてマンガン錯体を用い、2個のイミダゾール基を有する配位子L1とから、無限配位高分子（ICPs）CP1を合成した（図14）。
【０１００】
材料CP1は非晶質であるため、分子の構造を決定することが難しかった。
【０１０１】
類似のイミダゾール系配位子を用いて、モデル錯体MnIm3を合成した（図15及び16）。
【０１０２】
セルパラメータ
Crystal system：Monoclinic
Space group：P21/n
a (Å)：7.0995(9)
b (Å)：17.635(2)
c (Å)：12.7438(14)
β (°)：96.335(6)
V (Å3)：1585.78
Z：4
R1[I>2σ(I)]：0.0468
wR2(all data)：0.1145
【０１０３】
単結晶構造解析の結果、ICPsは、イミダゾール配位子が3つ、フェイシャル型で配位していることが確認された。
【０１０４】
CP1の分子情報
IRスペクトルから、ほぼ同じ位置にCO伸縮振動のピークが確認された（図17）。
【０１０５】
UV-visスペクトルから金属配位子間電荷移動遷移（MLCT）による吸収が確認された（図18）。 
【０１０６】
CP1の原子対相関関数(PDF)を用いた構造解析
PDF解析により得た原子間距離の情報から、マンガン周りはモデル錯体と同様であることが確認された（図19及び20）。
【０１０７】
CP1は、IRスペクトル、UV-visスペクトル、PDF解析から、モデル錯体と同様の構造をとっていることが示唆された（図21）。
【０１０８】
（3）ICPs（CP1）の温度による粒子サイズ制御
マンガン錯体と2個のイミダゾール基を有する配位子（L1）とから、無限配位高分子（ICPs）CP1を合成する際に、反応温度を（i）65℃、又は（ii）室温で反応を行った。
【０１０９】
反応温度を（i）65℃（12時間）でICPsを合成した時は、CP1の粒子サイズは3 μm程度であった（CP1（large））。
【０１１０】
反応温度を（ii）室温（1日）でICPsを合成した時は、CP1の粒子サイズは1 μm程度であった（CP1（small））。
【０１１１】
反応温度を変化させることにより、ICPsの粒子サイズを制御することが可能であった（図22）。
【０１１２】
（4）ICPs（CP1）によるCO放出効率の測定
CP1の固体状態からのCO放出を測定した（図23）。
【０１１３】
モデル錯体MnIm3では、CO放出はほとんど検出されなかった。
【０１１４】
CP1では、CO放出が検出された（図24）。
【０１１５】
CP1のCO放出効率は、CP1の粒子サイズが小さい方が高いことが確認された。
【０１１６】
（5）ICPsの製造（CP2）
イミダゾール基が2つあり、その間がアルキル基のみからなる配位子L2を用いた。 
【０１１７】
マンガン錯体と2個のイミダゾール基を有する配位子L2とから、無限配位高分子（ICPs）CP2を合成した（図25）。
【０１１８】
L2を用いて合成したICPsは、ゲルが生成した。
【０１１９】
IRスペクトル、UV-visスペクトル、PDF解析から、CP1と同様に、モデル錯体と同様の構造をとっていることが示唆された（図26〜28）。
【０１２０】
（6）ICPs（CP2）によるCO放出効率の測定
固体状態からのCO放出を測定した（図29）。
【０１２１】
CP2では、モデル錯体に比べて、CO放出効率が高くなった（図30）。
【０１２２】
（7）まとめ
モデル錯体との比較により、CP1及びCP2は、3つのイミダゾール配位子が配位した構造を有していた（図８）。
【０１２３】
L1及びL2を用いて無限配位高分子CP1及びCP2を合成し、光照射によりCOを放出することを確認した。
【０１２４】
比較のために合成したモデル錯体では、CO放出はほとんど確認されなかった。
【０１２５】
CP1は、反応温度を変化させることで粒子サイズを制御できた。
【０１２６】
本発明のマンガン錯体と複数のイミダゾール基を有する配位子とから構成される非晶質性の無限配位高分子（ICPs）は、CO放出材料として良好に機能する。
【０１２７】
ICPsは高い設計性を有し、ICPsを用いたCO放出材料を用いることでトリガーとなる吸収波長の制御が可能である。ICPsはサイズ制御が可能であり、ICPsを用いたCO放出材料を用いることでCO放出量の制御が可能である。
【０１２８】
ICPsは、溶液処理に強く、ICPsを用いることで（生体応用に必須となるリン酸緩衝生理食塩水（PBS）中でも安定なCO放出材料を作製できた。
【０１２９】
本発明は、ICPsを用いたCO放出材料を提供することができる。
【図１】
2018145248.tif 000024
【図２】
2018145248.tif 000025
【図３】
2018145248.tif 000026
【図４】
2018145248.tif 000027
【図５】
2018145248.tif 000028
【図６】
2018145248.tif 000029
【図７】
2018145248.tif 000030
【図８】
2018145248.tif 000031
【図９】
2018145248.tif 000032
【図１０】
2018145248.tif 000033
【図１１】
2018145248.tif 000034
【図１２】
2018145248.tif 000035
【図１３】
2018145248.tif 000036
【図１４】
2018145248.tif 000037
【図１５】
2018145248.tif 000038
【図１６】
2018145248.tif 000039
【図１７】
2018145248.tif 000040
【図１８】
2018145248.tif 000041
【図１９】
2018145248.tif 000042
【図２０】
2018145248.tif 000043
【図２１】
2018145248.tif 000044
【図２２】
2018145248.tif 000045
【図２３】
2018145248.tif 000046
【図２４】
2018145248.tif 000047
【図２５】
2018145248.tif 000048
【図２６】
2018145248.tif 000049
【図２７】
2018145248.tif 000050
【図２８】
2018145248.tif 000051
【図２９】
2018145248.tif 000052
【図３０】
2018145248.tif 000053